(57)【特許請求の範囲】
【請求項１】
基材上に形成された感熱層の上にバリアー層が設けられ、バリアー層の上に接着剤層を介して合成樹脂フィルムが積層貼着されてなる感熱記録体であって、バリアー層がＰＶＡ樹脂を５０％以上含有すると共に紫外線吸収剤として酸化亜鉛を含み、接着剤層に紫外線吸収剤として２−（２’−ヒドロキシ−３’−ドデシル−５’−メチルフェニル）ベンゾトリアゾールが含有されることを特徴とする感熱記録体。
【請求項２】
接着剤層の塗工量が６．０〜１０．０ｇ／ｍ２であって、合成樹脂フィルムが耐熱滑性層表面処理した２．５〜６．０μｍ厚のＰＥＴフィルムであることを特徴とする請求項１記載の感熱記録体。
【請求項３】
基材の裏面に粘着層が設けられ、粘着ラベルとして使用されることを特徴とする請求項１または２記載の感熱記録体。
【発明の詳細な説明】
【技術分野】
【０００１】
本発明は、感熱プリンタのサーマルヘッドからの熱エネルギーを受けて発色する感熱層を備えた感熱記録体（感熱レセプター）に関する。
【背景技術】
【０００２】
感熱プリンタは、駆動部品数が少ない、小型化が可能である、駆動音が小さい、消費電力が少なくて済む、インクリボンを使用しないため消耗品コストが小さいなどの長所を有することから、家庭用や小規模オフィス用のファックスや店舗のレジ、ラベルライターなどに利用されている。一方、感熱プリンタの記録媒体として使用される感熱記録体は、紙やフィルムなどの基材の上に感熱層を積層形成したものであるため、表面強度や耐水摩擦性が弱い、表面が汚れやすい、アルコールなどを含む溶剤が付着すると変色してしまう、耐光性が悪い（長時間光に晒されると変退色してしまう）などの欠点があり、その利用分野ないし用途が限られていた。
【０００３】
このような欠点を解消するため、感熱層を感熱記録体の最外層とせず、これを合成樹脂フィルムなどの保護層で覆う構成とすることが、下記特許文献１，２において提案されている。
【特許文献１】特開２００１−２６０５３３号公報
【特許文献２】特開２００５−２８９４０１号公報
【０００４】
すなわち、特許文献１には、感熱層に粘着剤を含有させておき、該粘着剤の作用により感熱層を合成樹脂フィルムで覆うことで、耐擦過性などを向上させることが記載されている。また、特許文献２には、感熱層の表面に接着剤を介して最外層透明フィルムを貼着した構成の感熱記録可能な包装材料が記載されている。
【発明の開示】
【発明が解決しようとする課題】
【０００５】
上記従来技術によると、感熱層の表面が合成樹脂フィルムで被覆されているので、耐汚性、耐擦過性、耐水摩擦性、耐薬品性、耐光性などを向上させることができるが、反面、感熱層における感熱発色性を低下させてしまうという問題が生ずる。すなわち、特許文献１では感熱層に含有される粘着剤成分が、また特許文献２では透明フィルムを貼着するための接着剤成分が、感熱層の感熱発色成分に直接接触することとなるため、鮮明な印字画像が得られなかったり、印字直後または経時で部分発色、変退色などの弊害が発生する恐れがある。
【０００６】
本発明が解決しようとする課題は、このような従来技術の不利欠点を解消し、感熱層の表面に保護層を設けることによって耐汚性、耐擦過性、耐水摩擦性、耐薬品性、耐光性などを向上させると共に、感熱発色性を高次元に維持して記録画像を長期に亘って維持することができる性能を有する新規な構成の感熱記録体を提供することである。
【課題を解決するための手段】
【０００７】
この課題を解決するため、請求項１に係る本発明は、基材上に形成された感熱層の上にバリアー層が設けられ、バリアー層の上に接着剤層を介して合成樹脂フィルムが積層貼着されてなる感熱記録体であって、バリアー層がＰＶＡ樹脂を５０％以上含有すると共に紫外線吸収剤として酸化亜鉛を含み、接着剤層に紫外線吸収剤として２−（２’−ヒドロキシ−３’−ドデシル−５’−メチルフェニル）ベンゾトリアゾールが含有されることを特徴とする感熱記録体である。一実施形態において、接着剤層の塗工量は６．０〜１０．０ｇ／ｍ２であり、合成樹脂フィルムは耐熱滑性層表面処理した２．５〜６．０μｍ厚のＰＥＴフィルムである（請求項２）。
【０００８】
請求項３に係る本発明は、請求項１または２記載の感熱記録体において、基材の裏面に粘着層が設けられ、粘着ラベルとして使用されることを特徴とする。
【発明の効果】
【０００９】
本発明によれば、感熱記録体の最外層に合成樹脂フィルムが設けられて感熱層を保護しているので、耐汚性、耐擦過性、耐水摩擦性、耐薬品性、耐光性などが向上される。さらに、合成樹脂フィルムがバリアー層を介して感熱層上に形成されているので、合成樹脂フィルムを貼着するために用いられる接着剤成分が感熱層の感熱発色成分と直接接触することがなく、感熱発色性を阻害しないため、鮮明な記録画像を長期に亘って保存可能である。バリアー層および接着剤層の両方に紫外線吸収剤を含有させることによりさらに耐光性を向上させることができ、キセノンロングライフフェードメーター試験機で光照射を１００時間行っても変退色しないものとすることができる。
【発明を実施するための最良の形態】
【００１０】
図１は本発明の好適な一実施形態による感熱記録体の断面図である。
【００１１】
基材１は感熱記録体の基材として常用されているものから用途などに応じて任意に選択して使用可能であり、上質紙、アート／コート紙、合成紙、ＰＥＴフィルムなどを例示することができる。
【００１２】
基材１上に感熱層２が形成される。感熱層２は、少なくともロイコ染料および顕色剤を含有しており、バインダー樹脂やさらに必要に応じてその他の成分を配合してなる。
【００１３】
ロイコ染料としては、感熱記録材料に普通に用いられているものの中から目的に応じて適宜選択することができ、たとえば、トリフェニルメタン系、フルオラン系、フエノチアジン系、オーラミン系、スピロピラン系、インドリノフタリド系などが挙げられる。
【００１４】
ロイコ染料の具体例としては、たとえば、２−アニリノ−３−メチル−６−ジブチルアミノフルオラン、２−アニリノ−３−メチル−６−ジペンチルアミノフルオラン、２−アニリノ−３−メチル−６−［エチル（４−メチルフェニル）アミノ］フルオラン、３，３−ビス（ｐ−ジメチルアミノフェニル）−フタリド、３，３−ビス（ｐ−ジメチルアミノフェニル）−６−ジメチルアミノフタリド（別名：クリスタルバイオレットラクトン）、３，３−ビス（ｐ−ジメチルアミノフェニル）−６−ジエチルアミノフタリド、３，３−ビス（ｐ−ジメチルアミノフェニル）−６−クロルフタリド、３，３−ビス（ｐ−ジブチルアミノフェニル）フタリド、３−シクロヘキシルアミノ−６−クロルフルオラン、３−ジメチルアミノ−５，７−ジメチルフルオラン、３−（Ｎ−メチル−Ｎ−イソブチル）−６−メチル−７−アニリノフルオラン、３−（Ｎ−エチル−Ｎ−イソアミル）−６−メチル−７−アニリノフルオラン、３−ジエチルアミノ−７−クロロフルオラン、３−ジエチルアミノ−７−メチルフルオラン、３−ジエチルアミノ−７，８−ベンズフルオラン、３−ジエチルアミノ−６−メチル−７−クロルフルオラン、３−（Ｎ−ｐ−トリル−Ｎ−エチルアミノ）−６−メチル−７−アニリノフルオラン、３−ピロリジノ−６−メチル−７−アニリノフルオラン、２−｛Ｎ−（３′−トリフルオルメチルフェニル）アミノ｝−６−ジエチルアミノフルオラン、２−｛３，６−ビス（ジエチルアミノ）−９−（ｏ−クロルアニリノ）キサンチル安息香酸ラクタム｝、３−ジエチルアミノ−６−メチル−７−（ｍ−トリクロロメチルアニリノ）フルオラン、３−ジエチルアミノ−７−（ｏ−クロルアニリノ）フルオラン、３−ジブチルアミノ−７−（ｏ−クロルアニリノ）フルオラン、３−（Ｎ−メチル−Ｎ−アミルアミノ）−６−メチル−７−アニリノフルオラン、３−（Ｎ−メチル−Ｎ−シクロヘキシルアミノ）−６−メチル−７−アニリノフルオラン、３−ジエチルアミノ−６−メチル−７−アニリノフルオラン、３−ジエチルアミノ−６−メチル−７−（２′，４′−ジメチルアニリノ）フルオラン、３−（Ｎ，Ｎ−ジエチルアミノ）−５−メチル−７−（Ｎ，Ｎ−ジベンジルアミノ）フルオラン、ベンゾイルロイコメチレンブルー、６′−クロロ−８′−メトキシ−ベンゾインドリノ−スピロピラン、６′−ブロモ−３′−メトキシ−ベンゾインドリノ−スピロピラン、３−（２′−ヒドロキシ−４′−ジメチルアミノフェニル）−３−（２′−メトキシ−５′−クロルフェニル）フタリド、３−（２′−ヒドロキシ−４′−ジメチルアミノフェニル）−３−（２′−メトキシ−５′−ニトロフェニル）フタリド、３−（２′−ヒドロキシ−４′−ジエチルアミノフェニル）−３−（２′−メトキシ−５′−メチルフェニル）フタリド、３−（２′−メトキシ−４′−ジメチルアミノフェニル）−３−（２′−ヒドロキシ−４′−クロル−５′−メチルフェニル）フタリド、３−モルホリノ−７−（Ｎ−プロピル−トリフルオロメチルアニリノ）フルオラン、３−ピロリジノ−７−トリフルオロメチルアニリノフルオラン、３−ジエチルアミノ−５−クロロ−７−（Ｎ−ベンジル−トリフルオロメチルアニリノ）フルオラン、３−ピロリジノ−７−（ジ−ｐ−クロルフェニル）メチルアミノフルオラン、３−ジエチルアミノ−５−クロル−７−（α−フェニルエチルアミノ）フルオラン、３−（Ｎ−エチル−ｐ−トルイジノ）−７−（α−フェニルエチルアミノ）フルオラン、３−ジエチルアミノ−７−（ｏ−メトキシカルボニルフェニルアミノ）フルオラン、３−ジエチルアミノ−５−メチル−７−（α−フェニルエチルアミノ）フルオラン、３−ジエチルアミノ−７−ピペリジノフルオラン、２−クロロ−３−（Ｎ−メチルトルイジノ）−７−（ｐ−ｎ−ブチルアニリノ）フルオラン、３−（Ｎ−メチル−Ｎ−イソプロピルアミノ）−６−メチル−７−アニリノフルオラン、３−ジブチルアミノ−６−メチル−７−アニリノフルオラン、３，６−ビス（ジメチルアミノ）フルオレンスピロ（９，３′）−６′−ジメチルアミノフタリド、３−（Ｎ−ベンジル−Ｎ−シクロヘキシルアミノ）−５，６−ベンゾ−７−α−ナフチルアミノ−４′−ブロモフルオラン、３−ジエチルアミノ−６−クロル−７−アニリノフルオラン、３−｛Ｎ−エチル−Ｎ−（２−エトキシプロピル）アミノ｝−６−メチル−７−アニリノフルオラン、３−｛Ｎ−エチル−Ｎ−テトラヒドロフルフリルアミノ｝−６−メチル−７−アニリノフルオラン、３−ジエチルアミノ−６−メチル−７−メシチジノ−４′，５′−ベンゾフルオラン、３−（ｐ−ジメチルアミノフェニル）−３−｛１，１−ビス（ｐ−ジメチルアミノフェニル）エチレン−２−イル｝フタリド、３−（ｐ−ジメチルアミノフェニル）−３−｛１，１−ビス（ｐ−ジメチルアミノフェニル）エチレン−２−イル｝−６−ジメチルアミノフタリド、３−（ｐ−ジメチルアミノフェニル）−３−（１−ｐ−ジメチルアミノフェニル−１−フェニルエチレン−２−イル）フタリド、３−（ｐ−ジメチルアミノフェニル）−３−（１−ｐ−ジメチルアミノフェニル−１−ｐ−クロロフェニルエチレン−２−イル）−６−ジメチルアミノフタリド、３−（４′−ジメチルアミノ−２′−メトキシ）−３−（１″−ｐ−ジメチルアミノフェニル−１″−ｐ−クロロフェニル−１″，３″−ブタジエン−４″−イル）ベンゾフタリド、３−（４′−ジメチルアミノ−２′−ベンジルオキシ）−３−（１″−ｐ−ジメチルアミノフェニル−１″−フェニル−１″，３″−ブタジエン−４″−イル）ベンゾフタリド、３−ジメチルアミノ−６−ジメチルアミノ−フルオレン−９−スピロ−３′（６′−ジメチルアミノ）フタリド、３，３−ビス｛２−（ｐ−ジメチルアミノフェニル）−２−（ｐ−メトキシフェニル）エテニル｝−４，５，６，７−テトラクロロフタリド、３−ビス｛１，１−ビス（４−ピロリジノフェニル）エチレン−２−イル｝−５，６−ジクロロ−４，７−ジブロモフタリド、ビス（ｐ−ジメチルアミノスチリル）−１−ナフタレンスルホニルメタン、ビス（ｐ−ジメチルアミノスチリル）−１−ｐ−トリルスルホニルメタンなどが挙げられる。これらは、１種単独で使用してもよいし、２種以上を併用してもよい。
【００１５】
顕色剤としては、公知の電子受容性の化合物の中から目的に応じて適宜選択することができ、たとえば、フェノール性化合物、チオフェノール性化合物、チオ尿素誘導体、有機酸又はその金属塩等が挙げられる。より具体的には、たとえば、４，４′−イソプロピリデンビスフェノール、３，４′−イソプロピリデンビスフェノール、４，４′−イソプロピリデンビス（ｏ−メチルフェノール）、４，４′−セカンダリーブチリデンビスフェノール、４，４′−イソプロピリデンビス（ｏ−ターシャリーブチルフェノール）、４，４′−シクロヘキシリデンジフェノール、４，４′−イソプロピリデンビス（２−クロロフェノール）、２，２′−メチレンビス（４−メチル−６−ターシャリーブチルフェノール）、２，２′−メチレンビス（４−エチル−６−ターシャリーブチルフェノール）、４，４′−ブチリデンビス（６−ターシャリーブチル−２−メチル）フェノール、１，１，３−トリス（２−メチル−４−ヒドロキシ−５−ターシャリーブチルフェニル）ブタン、１，１，３−トリス（２−メチル−４−ヒドロキシ−５−シクロヘキシルフェニル）ブタン、４，４′−チオビス（６−ターシャリーブチル−２−メチル）フェノール、４，４′−ジフェノールスルホン、４，２′−ジフェノールスルホン、４−イソプロポキシ−４′−ヒドロキシジフェニルスルホン、４−ヒドロキシ−４′−アリルオキシジフェニルスルホン、４−ベンジロキシ−４′−ヒドロキシジフェニルスルホン、４，４′−ジフェノールスルホキシド、Ｐ−ヒドロキシ安息香酸イソプロピル、Ｐ−ヒドロキシ安息香酸ベンジル、プロトカテキュ酸ベンジル、没食子酸ステアリル、没食子酸ラウリル、没食子酸オクチル、１，７−ビス（４−ヒドロキシフェニルチオ）−３，５−ジオキサヘプタン、１，５−ビス（４−ヒドロキシフェニルチオ）−３−オキサヘプタン、１，３−ビス（４−ヒドロキシフェニルチオ）−プロパン、２，２′−メチレンビス（４−エチル−６−ターシャリーブチルフェノール）、１，３−ビス（４−ヒドロキシフェニルチオ）−２−ヒドロキシプロパン、Ｎ，Ｎ′−ジフェニルチオ尿素、Ｎ，Ｎ′−ジ（ｍ−クロロフェニル）チオ尿素、サリチルアニリド、５−クロロ−サリチルアニリド、サリチル−ｏ−クロロアニリド、２−ヒドロキシ−３−ナフトエ酸、チオシアン酸亜鉛のアンチピリン錯体、２−アセチルオキシ−３−ナフトエ酸の亜鉛塩、２−ヒドロキシ−１−ナフトエ酸、１−ヒドロキシ−２−ナフトエ酸、ヒドロキシナフトエ酸の亜鉛、アルミニウム、カルシウム等の金属塩、ビス−（４−ヒドロキシフェニル）酢酸メチルエステル、ビス−（４−ヒドロキシフェニル）酢酸ベンジルエステル、４−｛β−（ｐ−メトキシフェノキシ）エトキシ｝サリチル酸、１，３−ビス（４−ヒドロキシクミル）ベンゼン、１，４−ビス（４−ヒドロキシクミル）ベンゼン、２，４′−ジフェノールスルホン、３，３′−ジアリル−４，４′−ジフェノールスルホン、α，α−ビス（４−ヒドロキシフェニル）−α−メチルトルエンチオシアン酸亜鉛のアンチピリン錯体、テトラブロモビスフェノールＡ、テトラブロモビスフェノールＳ、４，４′−チオビス（２−メチルフェノール）、３，４−ヒドロキシ−４′−メチル���ジフェニルスルホン、４，４′−チオビス（２−クロロフェノール）、Ｎ−ｐ−トリルスルホニル−Ｎ’−フェニルウレア、Ｎ−ｐ−トルエンスルホニル−Ｎ’−３−（ｐ−トルエンスルホニルオキシ）フェニルウレア、下記式（ｉ）で表されるジフェニルスルホン誘導体、下記式（ｉｉ）で表されるウレアウレタン化合物誘導体等が挙げられる。これらは、１種単独で使用してもよいし、２種以上を併用してもよい。
【００１６】
バインダー樹脂としては、公知のものの中から目的に応じて適宜選択することができ、たとえば、ポリビニルアルコール、澱粉又はその誘導体、メトキシセルロース、ヒドロキシエチルセルロース、カルボキシメチルセルロース、メチルセルロース、エチルセルロース等のセルロース誘導体、ポリアクリル酸ソーダ、ポリビニルピロリドン、アクリルアミド−アクリル酸エステル共重合体、アクリルアミド−アクリル酸エステル−メタクリル酸三元共重合体、スチレン−無水マレイン酸共重合体アルカリ塩、イソブチレン−無水マレイン酸共重合体アルカリ塩、ポリアクリルアミド、アルギン酸ソーダ、ゼラチン、カゼイン等の水溶性高分子の他、ポリ酢酸ビニル、ポリウレタン、ポリアクリル酸、ポリアクリル酸エステル、ポリメタクリル酸エステル、ポリブチルメタクリレート、塩化ビニル−酢酸ビニル共重合体、エチレン−酢酸ビニル共重合体等のエマルジョンやスチレン−ブタジエン共重合体、スチレン−ブタジエン−アクリル系共重合体等のラテックス類などが挙げられる。これらは、１種単独で使用してもよいし、２種以上を併用してもよい。
【００１７】
また、感度向上剤として、たとえば、ステアリン酸、ベヘン酸等の脂肪酸類、ステアリン酸アミド、パルミチン酸アミド等の脂肪酸アミド類、ステアリン酸亜鉛、ステアリン酸アルミニウム、ステアリン酸カルシウム、パルミチン酸亜鉛、ベヘン酸亜鉛等の脂肪酸金属塩類、ｐ−ベンジルビフェニル、ターフェニル、トリフェニルメタン、ｐ−ベンジルオキシ安息香酸ベンジル、β−ベンジルオキシナフタレン、β−ナフトエ酸フェニルエステル、１−ヒドロキシ−２−ナフトエ酸フェニルエステルなど種々の熱可融性物質を使用することができる。
【００１８】
さらに、必要に応じて、界面活性剤や、高級脂肪酸又はその金属塩、高級脂肪酸アミド、高級脂肪酸エステル、動物性ワックス、植物性ワックス、鉱物性ワックス、石油系ワックス等の滑剤や、炭酸カルシウム、シリカ、酸化亜鉛、酸化チタン、水酸化アルミニウム、水酸化亜鉛、硫酸バリウム、クレー、カオリン、タルク、表面処理されたカルシウムやシリカなどの無機系微粉末の他、尿素−ホルマリン樹脂、スチレン／メタクリル酸共重合体、ポリスチレン樹脂、塩化ビニリデン樹脂などの有機系の微粉末である充填材等の補助添加成分を併用することができる。
【００１９】
感熱層２上にはバリアー層３が形成される。バリアー層３の形成に際して、ウレタン系、エポキシ系などの合成樹脂を溶剤に溶解させた溶剤系合成樹脂を使用すると、感熱層２に接触して感熱発色性を阻害する恐れがあるので、好ましくない。
【００２０】
バリアー層３を形成する樹脂としては、ポリビニルアルコール（ＰＶＡ）、ポリエステル、ポリウレタン、澱粉又はその誘導体、メトキシセルロース、ヒドロキシエチルセルロース、カルボキシメチルセルロース、メチルセルロース、エチルセルロース等のセルロース誘導体、ポリアクリル酸ソーダ、ポリビニルピロリドン、アクリルアミド−アクリル酸エステル共重合体、アクリルアミド−アクリル酸エステル−メタクリル酸三元共重合体、スチレン−無水マレイン酸共重合体アルカリ塩、イソブチレン−無水マレイン共重合体アルカリ塩、ポリアクリルアミド、アルギン酸ソーダ、ゼラチン、カゼイン等の水溶性高分子を用いることが考えられるが、本発明では、後に試験結果から実証されるように、ポリビニルアルコール（ＰＶＡ）を用いたときに特に耐光性を向上させる効果が大きく発揮されるので、ポリビニルアルコール（ＰＶＡ）を用いてバリアー層３を形成する。
【００２１】
また、フィラーを併用することも可能である。含有される白色の顔料（フィラー）としては、たとえば、炭酸カルシウム、シリカ、酸化チタン、水酸化アルミニウム、クレー、焼成クレー、ケイ酸マグネシウム、炭酸マグネシウム、ホワイトカーボン、酸化亜鉛、硫酸バリウム、表面処理された炭酸カルシウムやシリカ、尿素―ホルマリン樹脂、スチレン/メタクリル酸共重合体、ポリスチレン等の微粉末等が使用可能であり、これらの単独または２種以上混合して使用してもよい。
【００２２】
バリアー層３の厚さは１０μｍ以下であることが好ましい。バリアー層３の厚さが１０μｍを超えると感熱プリンタのサーマルヘッドからの熱エネルギーを感熱層に伝達する際の減衰が大きくなって印字が不鮮明となり、この観点からより好ましくはバリアー層３の厚さは６μｍ以下である。
【００２３】
なお、バリアー層３を形成する塗料に紫外線吸収剤を含有させると、バリアー層３が紫外線吸収作用を果たし、感熱記録体の耐光性をさらに向上させる。紫外線吸収剤としては後述するように各種のものが知られているが、後に試験結果から実証されるように、紫外線吸収剤として酸化亜鉛を用いてバリアー層３に含有させたときに特に耐光性を向上させる効果が大きく発揮されるので、本発明ではバリアー層３が紫外線吸収剤として酸化亜鉛を含有するものとする。
【００２４】
バリアー層３上に保護層としての合成樹脂フィルム５が接着剤（ないし粘着剤）層４を介して形成される。合成樹脂フィルム５はこの感熱記録体の最外層となってサーマルヘッドからの熱エネルギーを直接受けることになるので、耐熱性を有することが要求され、また、該熱エネルギーを極力減衰させずに感熱層２に伝達する必要があるので熱伝導特性が良好であることが要求される。これらの観点から、本発明では合成樹脂フィルム５としてＰＥＴフィルムを使用する。
【００２５】
合成樹脂フィルム５の厚さは１０μｍ以下であることが好ましい、合成樹脂フィルム５の厚さが１０μｍを超えると感熱プリンタのサーマルヘッドからの熱エネルギーを感熱層に伝達する際の減衰が大きくなって印字が不鮮明となり、この観点からより好ましくは合成樹脂フィルム５の厚さは６μｍ以下である。
【００２６】
合成樹脂フィルム５は、表面にサーマルヘッドの熱によるスティッキングや印字しわ等の悪影響を防止するため、耐熱滑性層を設けたものが好ましい。この耐熱滑性層としては、アクリル変成シリコン樹脂やウレタン変成シリコン樹脂などのシリコン樹脂や、ポリエステル系樹脂、ポリアクリル酸エステル系樹脂、ポリ酢酸ビニル系樹脂、スチレンアクリレート系樹脂、ポリウレタン系樹脂、ポリオレフィン系樹脂、ポリスチレン系樹脂、ポリ塩化ビニル系樹脂、ポリエーテル系樹脂、ポリアミド系樹脂、ポリカーボネート系樹脂、ポリエチレン樹脂、ポリプロピレン樹脂、ポリアクリレート樹脂、などのバインダー樹脂にリン酸エステル、シリコーンオイル、グラファイトパウダー、シリコン系グラフトポリマー、アクリロシロキサン、アリールシロキサン等のシリコン重合体などを添加したものを使用することができる。
【００２７】
合成樹脂フィルム５を接着するために用いられる接着剤層４にはアクリル系、ウレタン系などの任意の接着剤を用いることができる。感熱層２上にはバリアー層３が設けられていて、接着剤層４は直接感熱層２に接触しないので、溶剤系の合成樹脂からなる接着剤も使用可能である。
【００２８】
接着剤層４の塗工量は２０ｇ／ｍ２以下であることが好ましい。接着剤層４の塗工量が２０ｇ／ｍ２を超えると感熱プリンタのサーマルヘッドからの熱エネルギーを感熱層に伝達する際の減衰が大きくなって印字が不鮮明となる。
【００２９】
なお、接着剤層４に紫外線吸収剤を含有させると、接着剤層４が紫外線吸収作用を果たし、感熱記録体の耐光性をさらに向上させるので、好ましい実施形態である。バリアー層３と接着剤層４の両方に紫外線吸収剤を含有させる実施形態によれば、感熱記録体の耐光性をさらに向上させることができる。
【００３０】
紫外線吸収剤としては、たとえば、桂皮酸誘導体、ベンゾフェノン誘導体、トリアゾール誘導体、サリチル酸誘導体、シアノアクリレート誘導体、ヒンダードアミン誘導体などが挙げられるが、本発明では、後に試験結果から実証されるように、２−（２′−ヒドロキシ−３′−ドデシル−５′−メチルフェニル）ベンゾトリアゾール）を接着剤層４に含有させたときに特に耐光性を向上させる効果が大きく発揮されるので、これを紫外線吸収剤として用いて接着剤層４に含有させるものとする。
【００３１】
図１の感熱記録体はラベルとして使用されるものであるため、基材１の裏面側には、セパレータ７（剥離紙、剥離フィルムなど）で裏面被覆された粘着剤層６が設けられる。このような感熱記録体はロール形状などにしてラベルプリンタのカセットに収容して所望の印字を行った後、印字部分をカットし、セパレータ７を剥がして粘着剤層６を介して所望の箇所に添付してラベルとして使用される。
【００３２】
以下に試験例を挙げて本発明について更に詳述する。
【試験例１】
【００３３】
上質紙（７４ｇ／ｍ２）からなる基材１上に、日本化薬（株）製不透明グレード感熱発色塗料を６．０ｇ／ｍ２塗工して感熱層２を設けた上に、日本化薬（株）製アクリル酸エステル樹脂のエマルジョン塗料を４．０μ塗工してバリアー層３を形成した。この表面に、６．０μｍの耐熱滑性層表面処理済みのＰＥＴフィルム（東レ（株）製：６ＣＦ５３１）をその処理面を表面側にしてドライラミネートして保護層５として、実施例１の感熱記録体を得た。ドライラミネートに使用したアクリル樹脂系接着剤（東洋インキ（株）製：ＢＰＳ５８９６）には、紫外線吸収剤（チバ・スペシャリティーケミカルズ（株）製：ＴＩＮＵＶＩＮ（登録商標）５７１）を６．０％（対接着剤液）添加したものを使用し、６．０ｇ／ｍ２塗工して接着剤層４とした。
【試験例２】
【００３４】
Ａ−２コート紙（６４ｇ／ｍ２）からなる基材１上に、日本化薬（株）製透明グレード感熱発色塗料を６．０ｇ／ｍ２塗工して感熱層２を設けた上に、酸化亜鉛をＰＶＡに対する固形分重量比で２０％含むＰＶＡ溶液（（株）クラレ製：ＰＶＡ２０５）を４．０μｍ塗工してバリアー層３を形成した。その後、試験例１と同一のフィルムを同一の接着剤で同様にドライラミネートして接着剤層４および保護層５を形成して、試験例２の感熱記録体を得た。
【試験例３】
【００３５】
３８μｍ透明ＰＥＴフィルム（三菱樹脂（株）製：Ｔ１００Ｅ）を基材１とした以外は試験例２と同様にして、試験例３の感熱記録体を得た。
【試験例４】
【００３６】
合成紙（ユポコーポレイト（株）製：ＦＰＧ）からなる基材１上に、日本化薬（株）製半透明グレード感熱発色塗料を６．０ｇ／ｍ２塗工して感熱層２を設けた上に、日本化薬（株）製アクリル酸エステル樹脂のエマルジョンを４．０μｍ塗工してバリアー層３を形成した。その後、試験例１と同一のフィルムを同一の接着剤で同様にドライラミネートして接着剤層４および保護層５を形成して、試験例４の感熱記録体を得た。
【試験例５】
【００３７】
３８μｍ透明ＰＥＴフィルム（三菱樹脂（株）製：Ｔ１００Ｅ）からなる基材１上に、日本化薬（株）製透明グレード感熱発色塗料を６．０ｇ／ｍ２塗工して感熱層２を設けた上に、第一工業製薬（株）製水系ポリウレタン樹脂を４．０μｍ塗工してバリアー層３を形成した。その後、試験例１と同一のフィルムを同一の接着剤で同様にドライラミネートして接着剤層４および保護層５を形成して、試験例５の感熱記録体を得た。
【試験例６】
【００３８】
３８μｍ透明ＰＥＴフィルム（三菱樹脂（株）製：Ｔ１００Ｅ）からなる基材１上に、日本化薬（株）製透明グレード感熱発色塗料を６．０ｇ／ｍ２塗工して感熱層２を設けた上に、日本化薬（株）製アクリル酸エステル樹脂のエマルジョンを４．０μｍ塗工してバリアー層３を形成した。その後、試験例１と同一のフィルムを同一の接着剤で同様にドライラミネートして接着剤層４および保護層５を形成して、試験例６の感熱記録体を得た。
【試験例７】
【００３９】
３８μｍ透明ＰＥＴフィルム（三菱樹脂（株）製：Ｔ１００Ｅ）からなる基材１上に、日本化薬（株）製透明グレード感熱発色塗料を６．０ｇ／ｍ２塗工して感熱層２を設けた上に、水系ポリエステル樹脂溶液（互応化学（株）製：プラスコート（登録商標）Ｚ−５７０）を４．０μｍ塗工してバリアー層３を形成した。その後、試験例１と同一のフィルムを同一の接着剤で同様にドライラミネートして接着剤層４および保護層５を形成して、試験例７の感熱記録体を得た。
【試験例８】
【００４０】
３８μｍ透明ＰＥＴフィルム（三菱樹脂（株）製：Ｔ１００Ｅ）からなる基材１上に、日本化薬（株）製透明グレード感熱発色塗料を６．０ｇ／ｍ２塗工して感熱層２を設けた上に、ＰＶＡ溶液（（株）クラレ製：ＰＶＡ２０５）を４．０μｍ塗工してバリアー層３を形成した。その後、試験例１と同一のフィルムをその処理面を表面側にしてドライラミネートして保護層５として、試験例８の感熱記録体を得た。ドライラミネートに使用したポリウレタン系接着剤（武田薬品工業（株）製：タケラック（登録商標）Ａ５１５）を使用し、６．０ｇ／ｍ２塗工して接着剤層４とした。
【試験例９】
【００４１】
３８μｍ透明ＰＥＴフィルム（三菱樹脂（株）製：Ｔ１００Ｅ）からなる基材１上に、日本化薬（株）製透明グレード感熱発色塗料を６．０ｇ／ｍ２塗工して感熱層２を設けた上に、ＰＶＡ溶液（（株）クラレ製：ＰＶＡ２０５）を１．０μｍ塗工してバリアー層３を形成した。その後、試験例１と同一のフィルムをドライラミネートして接着剤層４および保護層５を形成して、試験例９の感熱記録体を得た。ドライラミネートにはポリウレタン系接着剤（武田薬品工業（株）製：タケラック（登録商標）Ａ５１５）に紫外線吸収剤（チバ・スペシャリティーケミカルズ（株）製：ＴＩＮＵＶＩＮ（登録商標）５７１）を６．０％（対接着剤液）添加したものを使用し６．０ｇ／ｍ２塗工して接着剤層４とした。
【試験例１０】
【００４２】
３８μｍ透明ＰＥＴフィルム（三菱樹脂（株）製：Ｔ１００Ｅ）からなる基材１上に、日本化薬（株）製透明グレード感熱発色塗料を６．０ｇ／ｍ２塗工して感熱層２を設けた上に、酸化亜鉛をＰＶAに対する固形分重量比で２０％含むＰＶＡ溶液（（株）クラレ製：ＰＶＡ２０５）を４．０μｍ塗工してバリアー層３を形成した。その後、試験例８と同一のフィルムを同一の接着剤で同様にドライラミネートして接着剤層４および保護層５を形成して、試験例１０の感熱記録体を得た
【試験例１１】
【００４３】
３８μｍ透明ＰＥＴフィルム（三菱樹脂（株）製：Ｔ１００Ｅ）からなる基材１上に、日本化薬（株）製透明グレード感熱発色塗料を６．０ｇ／ｍ２塗工して感熱層２を設けた上に、酸化亜鉛をＰＶＡに対する固形分重量比で２０％含むＰＶＡ溶液（（株）クラレ製：ＰＶＡ２０５）を４．０μｍ塗工してバリアー層３を形成した。この表面に耐熱滑性層としてアクリル変成シリコン樹脂を０．１μｍ塗工して表面処理を行った２．５μｍのＰＥＴフィルムをその処理面を表面側にしてドライラミネートして保護層５として、試験例１１の感熱記録体を得た。ドライラミネートにはポリウレタン系接着剤（武田薬品工業（株）製：タケラック（登録商標）Ａ５１５）に紫外線吸収剤（チバ・スペシャリティーケミカルズ（株）製：ＴＩＮＵＶＩＮ（登録商標）５７１）を６．０％（対接着剤液）添加したものを使用し６．０ｇ／ｍ２塗工して接着剤層４とした。
【試験例１２】
【００４４】
上質紙（７４ｇ／ｍ２）からなる基材１上に、日本化薬（株）製不透明グレード感熱発色塗料を６．０ｇ／ｍ２塗工して感熱層２を設けた上に、日本化薬（株）製アクリル酸エステル樹脂のエマルジョン塗料を４．０μｍ塗工して、試験例１におけるバリアー層３と同様の層を最外層の保護層として形成して、試験例１２の感熱記録体を得た。試験例１２の感熱記録体は、最外層に合成樹脂フィルムが存在しない。
【試験例１３】
【００４５】
３８μｍ透明ＰＥＴフィルム（同上）からなる基材１上に、試験例２と同じ感熱層２を設け、これに試験例１と同一のフィルムを同一の接着剤で同様にドライラミネートして接着剤層４および保護層５を形成して、試験例１３の感熱記録体を得た。試験例１３の感熱記録体はバリアー層３が存在しない。
【試験例１４】
【００４６】
保護層５となるＰＥＴフィルムとして耐熱滑性層としてアクリル変成シリコン樹脂を０．１μｍ塗工した厚さ１２μｍのものを使用した他は、試験例１と同様にして、試験例１４の感熱記録体を得た。試験例１４の感熱記録体は保護層となるＰＥＴフィルムの厚さが本発明の上限値である６μｍを超えている。
【試験例１５】
【００４７】
１２．０μｍ塗工してバリアー層３を形成した他は、試験例１０と同様にして、試験例１５の感熱記録体を得た。試験例１５の感熱記録体はバリアー層の厚さが本発明の上限値である６μｍを超えている。
【試験例１６】
【００４８】
３８μｍ透明ＰＥＴフィルム（三菱樹脂（株）製：Ｔ１００Ｅ）からなる基材１上に、日本化薬（株）製透明グレード感熱発色塗料を６．０ｇ／ｍ２塗工して感熱層２を設けた上に、ＰＶＡ溶液（（株）クラレ製：ＰＶＡ２０５）を４．０μｍ塗工してバリアー層３を形成した。その後、試験例１と同一のフィルムをその処理面を表面側にしてドライラミネートして保護層５として、試験例１６の感熱記録体を得た。ドライラミネートにはポリウレタン系接着剤（武田薬品工業（株）製：タケラック（登録商標）Ａ５１５）に紫外線吸収剤（チバ・スペシャリティーケミカルズ（株）製：ＴＩＮＵＶＩＮ（登録商標）５７１）を６．０％（対接着剤液）添加したものを使用し２２ｇ／ｍ２塗工して接着剤層４とした。試験例１６の感熱記録体は接着剤層の塗工量が本発明の上限値である１０ｇ／ｍ２を超えている。
【００４９】
以上のようにして作製した試験例１〜１６の各感熱記録体について、次の試験条件により印字画像品質、すなわち印字画像外観、耐擦過性、耐薬品性および耐光性の評価を行った。その結果を表１に示す。
【００５０】
＜印字画像外観＞
プリンタ：（株）キングジム製 ＴＥＰＲＡ（登録商標） ＰＲＯ ＳＲ５２０Ｘ
評価基準：
○：ボイド・カスレが無く均一な画像で感熱発色しており、印字後１週間室内放置しても問題なく画像が読み取れる。
△：感熱発色はしているがボイド・カスレがあり濃度のバラツキはあるが、印字後１週間室内放置しても問題なく画像が読み取れる。
×：感熱発色をせず、画像が読み取れない。もしくは、印字直後は感熱発色しているが1週間室内放置で画像が読み取れなくなる。
【００５１】
＜耐擦過性試験＞
試験機：学振型試験機（ＪＩＳ Ｌ０８４９の摩擦試験機ＩＩ形）
条件：荷重５００ｇ・摩擦回数５０往復
摩擦体：上質紙
評価基準：
○：画像部の損傷、白地部の汚れがない。
×：画像部の損傷、白地部の汚れにより画像が判読できない。
【００５２】
＜耐薬品性試験＞
ＩＰＡ（イソプロピルアルコール）をプリンタで印字後の感熱記録体表面に滴下し、目視にて評価した。
評価基準：
○：画像部の損傷、白地部の発色がない。
△：画像部の損傷、白地部の発色がある。
×：薬品により最外層のフィルムが溶出。
【００５３】
＜耐光性試験＞
試験機：キセノン ロングライフ フェードメーター試験機 
◎：光照射を１００時間行っても変退色しない。
○：光照射を２４時間行っても変退色しない。
×：光照射を２４時間行うと変退色する。
【００５４】
【表１】
0005690379.tif 000002
【００５５】
この表に示す結果から分かるように、最外層が合成樹脂フィルムで形成されていない試験例１２は、耐擦過性、耐薬品性、耐光性などの物性が劣り、最外層に合成樹脂フィルムを有するもののバリアー層が設けられていないために接着剤層が感熱層に直接接している試験例１３は、耐擦過性、耐薬品性、耐光性などの物性は優れているものの印字画像が経時的に変退色を起こすために外観が悪く、本発明と同様の積層構造でありながらＰＥＴフィルムの厚さが１２μｍと厚い試験例１４も印字画像外観が悪く、本発明と同様の積層構造でありながらバリアー層の厚さが１２μｍと厚い試験例１５も印字画像外観が悪く、本発明と同様の積層構造でありながら接着剤層の塗工量が２２ｇ／ｍ２と多い試験例１６も印字画像外観が悪いのに対し、試験例１〜１１は印字画像外観と物性が高次元で両立しており、感熱記録体としての要求性能を満たすことが確認された。さらに、バリアー層３がＰＶＡ樹脂を５０％以上含有すると共に紫外線吸収剤として酸化亜鉛を含有すること、接着剤層４が紫外線吸収剤として２−（２′−ヒドロキシ−３′−ドデシル−５′−メチルフェニル）ベンゾトリアゾール）を含有することの条件をすべて満たす試験例２，３及び１１（本発明実施例）は、光照射を１００時間行っても変退色が生じないというきわめて良好な耐光性を示すことが確認された。
【産業上の利用可能性】
【００５６】
本発明による感熱記録体は、耐汚性、耐擦過性、耐水摩擦性、耐薬品性、耐光性などが向上されると共に、感熱発色性を高次元に維持して記録画像を長期に亘って維持することができる性能を有するので、感熱記録の利用分野ないし用途を大きく拡大することができるものと期待される。たとえば、感熱記録ラベルは従来より感熱ラベルライター（プリンタ）用のメディアとして使用されているが、長期保存性および耐汚性、耐擦過性、耐水摩擦性、耐薬品性、耐光性などが向上されるので、屋外での使用が想定される分野などにも感熱記録ラベルとしての利用が可能となる。また、特に耐薬品性が要求される医療用ラベルとしての用途も見込まれるなど、産業上の利用可能性がきわめて大きいものである。
【図面の簡単な説明】
【００５７】
【図１】本発明の好適な一実施形態による感熱記録体の断面図である。
【符号の説明】
【００５８】
１ 基材
２ 感熱層
３ バリアー層
４ 接着剤（粘着剤）層
５ 合成樹脂フィルム（保護層）
６ 粘着剤層
７ セパレータ
【図１】
0005690379.tif 000003